"液相Pのアクリル酸含量が少なくとも10質量であり、かつ液相P中に含まれるアクリル酸の質量に対して、さらにプロピオン酸を少なくとも100質量ppmおよびグリオキサールを少なくとも100質量ppm含有する液相P中に存在するアクリル酸の望ましくないラジカル重合を抑制する方法であって、液相Pに元素の銅の少なくとも1つの化合物が添加されることを特徴とする、上記方法。少なくとも1つの化合物が銅を酸化数2、1の1つで有することを特徴とする、請求項1記載の方法。元素の銅の少なくとも1つの化合物は、液相Pが、該液相P中に含まれるアクリル酸のモル量に対して、Cuを0.01モルppm~5モル添加して含む量で添加されることを特徴とする、請求項1または2記載の方法。液相Pに添加される、元素の銅の化合物の少なくとも1つは、液相P中で分散して分布され、および/または液相P中に溶解されることを特徴とする、請求項1から3までのいずれか1項に記載の方法。液相Pは、水を少なくとも1質量含有することを特徴とする、請求項1から4までのいずれか1項に記載の方法。液相Pは、当該液相P中に含まれるアクリル酸の質量に対してジアクリル酸を100質量ppm以上含有することを特徴とする、請求項1から5までのいずれか1項に記載の方法。液相P中に含まれるアクリル酸は、部分酸化に使用される、C3前駆体化合物を含む反応ガス出発混合物が、当該反応ガス出発混合物中に含まれる、C3前駆体化合物のモル量に対して、100モルppm以上のC2化合物の全モル量を有する、アクリル酸のC3前駆体化合物の不均一系触媒による部分酸化の生成物であることを特徴とする、請求項1から6までのいずれか1項に記載の方法。液相P中に含まれるアクリル酸は、部分酸化に使用される、C3前駆体化合物を含む反応ガス出発混合物が、当該反応ガス出発混合物中に含まれる、C3前駆体化合物のモル量に対して、10モルppb以上のシクロプロパンの全モル量を有する、アクリル酸のC3前駆体化合物の不均一系触媒による部分酸化の生成物であることを特徴とする、請求項1から7までのいずれか1項に記載の方法。液相P中に含まれるアクリル酸は、部分酸化に使用される、C3前駆体化合物を含む反応ガス出発混合物が、n-プロパンを80体積まで含有する、アクリル酸のC3前駆体化合物の不均一系触媒による部分酸化の生成物であることを特徴とする、請求項1から8までのいずれか1項に記載の方法。C3前駆体化合物は、プロピレン、アクロレインまたはn-プロパンであることを特徴とする、請求項7から9までのいずれか1項に記載の方法。元素の銅の少なくとも1つの化合物は、塩であることを特徴とする、請求項1から10までのいずれか1項に記載の方法。元素の銅の少なくとも1つの化合物を有し、かつ請求項1から11までのいずれか1項に記載の方法により得られた、液相P。そのアクリル酸含量が少なくとも10質量であり、かつ液相P中に含まれるアクリル酸の質量に対して、さらにプロピオン酸を少なくとも100質量ppm、グリオキサールを少なくとも100質量ppm、選択的にジアクリル酸を少なくとも100質量ppm含有し、ならびに元素の銅の少なくとも1つの化合物を含有する、液相P。液相Pは、さらに、ニトロキシルラジカル、フェノチアジン、フェノール性化合物、分子状酸素、セリウムIII塩、マンガンIII塩、フェニレンジアミン、メチレンブルーおよび有機ニトロソからなる群からの1つ以上の抑制剤を含有する、請求項12または13記載の液相P。液相P中に含まれる、アクリル酸の全質量に対して、さらにフェノチアジンを50~1000質量ppm含有する、請求項12から14までのいずれか1項に記載の液相P。実施例および比較例1.様々な重合抑制剤が添加された液相Pならびに様々に抑制された液状比較相の製造その質量に対して、メトキシフェノール200質量ppmMEHQで重合抑制されている、ドイツ連邦共和国特許出願公開第102007055086号明細書の記載と同様に新たに製造された純アクリル酸から、減圧1000Pa下で2回連続して実施される過剰蒸留によりMEHQを取り除いた。こうして製造された純アクリル酸留出物RDの純度は、99.8質量超であり、アルデヒドおよびケトンの全含量は、5質量ppm未満であり、ジアクリル酸含量は、1質量ppm未満であり、かつプロピオン酸含量は、190質量ppmであった。純アクリル酸留出物RDから、部分量を同じ1mlの試料に分けた。別の部分量から、例えば様々な量の様々な重合抑制剤が溶解された、種々の原液を製造した。純アクリル酸留出物のさらなる部分量から、プロピオン酸純度99.5質量超が添加された原液を製造した。相応する方法でグリオキサールを含む原液を製造した。そのために使用されるグリオキサール源は、Aldrich社の水溶液であり、これは、製造業者のインフォメーションによれば、グリオキサール40質量を溶解して含有していたモノマーのグリオキサールとして算出した。前記原液の製造と共に、純アクリル酸RD中で難溶性の高分子量ポリグリオキサールまたは同じ高分子量ポリグリオキサールの水和物に帰因すると思われる、ほんのわずかな沈殿物形成が生じた。従って、形成された沈殿物をろ別し、次に前記刊行物の記載と同様にろ液のグリオキサール含量を測定した純アクリル酸留出物RD60gに25°Cで40質量のグリオキサール水溶液1gを添加し、引続き25°Cで15分間攪拌し、次に形成された沈殿物をろ別した。前記原液から取り出された量の試料を純アクリル酸留出物RDでそれぞれ必要とされる量に希釈し、希釈と共に種々の試料1mlを所望通りに計量供給した。引続き、計量供給された試料を凍結乾燥により保存した。若干の試料を36°Cでそのまま放置し、当該試料の純アクリル酸含量を高めた。2.種々の液相の試料の重合傾向の試験それぞれの計量供給された試料の重合傾向を試験するために、同じ試料を再び液化し、それぞれHPLCバイアル1.5mlの充填容量を有する透明容器をそれぞれ試料0.5mlで空気の下で詰め、引続きフランジ付きキャップで密閉した。完成直後に、それぞれ6回まで記載されたように詰めたバイアルを、そのために作成したホルダーに懸吊し、120°Cの温度で空気循環乾燥キャビネット中でそのまま放置し、他方、前記ホルダーを毎分6回転で回転させ、前記バイアル中での完全に十分な混合を保証した毎分6回、それぞれのバイアルの液状内容物は、フランジ付きキャップと接触した。次に、所属するバイアル中のそれぞれの試料が完全に重合するまでの時間Tを検出した。そのために、バイアル中の試料を乾燥キャビネット中でビデオカメラ最大フィルム走行時間は、720分であったを用いて監視し、このビデオカメラを事後に目視的に評価した。全ての試験を3回繰り返し、Tに当てはまる値の算術平均を計算した。種々の試料の当てはまる、アクリル酸とは異なる成分の当該含量を含めて、種々の試料のための生じる平均値は、以下にリストアップされているそれぞれの量の記載は、それぞれの試料中に含まれるアクリル酸の量に対するものである。その際、次の省略記号を使用した:PA=プロピオン酸MnAc3=酢酸MnIIIDA=ジアクリル酸NiSO4=硝酸NiIINadetc=ジエチルジチオカルバミド酸ナトリウムGly=グリオキサールCuGluc=グルコン酸CuIIPTZ=フェノチアジンCuTart=酒石酸CuII一水和物CuAc2=酢酸CuIICuAcetyl=アセチルアセトン酸CuIICuAc=酢酸CuICudetc=ジ-n-ブチルジチオカルバミド酸CuIICeAc3=酢酸CerIIICudbtc=ジ-n-ブチルジチオカルバミド酸CuIIFeAc2=酢酸FeIICub2hedtc=CuII-ビス2-ヒドロキシエチルジチオカルバメート銅を含む化合物の存在でグリオキサールに対する遅延効果に相応する遅延効果は、相応する計量供給試験において、ヒドロキシアセトン、グリコールアルデヒド、グリセリンアルデヒド、1,3-ジヒドロキシアセトンおよびグルタルジアルデヒドに対しても検出することができた。3-ヒドロキシベンズアルデヒドは、既に、それ自体としてはアクリル酸に対する遅延効果を持っている。これに反して、3-ヒドロキシベンズアルデヒドと同様に、アクリル酸へのC3前駆体化合物の不均一系触媒による部分酸化の副生成物であってよいサリチルアルデヒドおよびo-フタルジアルデヒドは、アクリル酸の望ましくないラジカル重合を促進する。"